그러나 이 특허 문헌 1 에 의하 면 100 kJ / cm 의 대입 열 용접 이 적용 될 때 , 모재 와 열 영향 부 의 인성 이 대체 적 으로 낮 고 ( 0 ℃ 의 충격 인성 의 최고 치 로 모재 : 320 J , 열 영향 부 : 220 J ) , 또한 , 모재 와 열 영향 부 의 인성 차 가 100 J 정도 로 커서 후 육화 강재 의 초 대입 열 용접 에 따른 강구조 물 의 신뢰 성 확보 에 한계 가 있 다 . 뿐 만 아니 라 , 원 하 는 TiN 의 석출 물 을 확보 하 기 위한 방법 으로 , 슬라브 를 1050 ℃ 이상 의 온도 에서 가열 하 여 급 냉한 다음 에 , 열간 압연 을 위해 재 가열 하 는 공정 을 채택 하 기 때문 에 2 회 의 열처리 로 인한 제조 비용 상승 이 문제 가 된다 .